Composite d’élastomère (35), caractérisé en ce qu’ il comprend une pluralité d’éléments de renfort filaires substantiellement parallèles entre eux et s’étendant selon une direction principale, chaque élément de renfort (45) étant noyé dans une composition d’élastomère, l’élément de renfort (45) comprenant un assemblage constitué d’au moins deux brins multifilamentaires de polyamide aliphatique 5,6 (46), et les brins (46) étant enroulés ensemble en hélice pour former une couche et l’élément de renfort (45) étant équilibré en torsions, le facteur de torsion K de l’élément de renfort (45) allant de 110 à 220 avec K défini par la formule K = T x [(Titre / (1000.ρ)] 1/2 dans laquelle T est la torsion de l’élément de renfort (45) exprimée en tours par mètre, Titre est la somme des titres des brins multifilamentaires de l’élément de renfort en tex, ρ est la masse volumique moyenne des brins multifilamentaires en g/cm 3 pondérée par les titres respectifs des matériaux constitutifs des brins multifilamentaires , et la densité d’éléments de renfort (45) dans le composite (35) allant de 80 à 145 éléments de renfort par décimètre de composite mesuré selon une direction transverse perpendiculaire à la direction principale des éléments de renforts. Composite d’élastomère (35) selon la revendication précédente, dans lequel l’assemblage est constitué de deux brins multifilamentaires de polyamide aliphatique 5,6 (46). Composite d’élastomère (35) selon l’une quelconque des revendications précédentes, dans lequel le facteur de torsion K de l’élément de renfort (45) va de 120 à 150. Composite d’élastomère (35) selon l’une quelconque des revendications précédentes, dans lequel la densité d’éléments de renfort (45) dans le composite (35) va de 90 à 130 éléments de renfort par décimètre de composite, de préférence de 95 à 125 éléments de renfort par décimètre de composite. Composite d’élastomère (35) selon l’une quelconque des revendications précédentes, dans lequel la torsion de l’élément de renfort (45) va de 200 à 500 tours par mètre et de préférence de 250 à 490 tours par mètre. Composite d’élastomère (35) selon l’une quelconque des revendications précédentes, dans lequel le titre du brin multifilamentaire de polyamide 5,6 (46) va de 60 à 160 tex et de préférence de 70 à 140 tex. Composite d’élastomère (35) selon l’une quelconque des revendications précédentes, dans lequel le module initial en extension de l’élément de renfort (45) va de 1 à 5 cN/tex et de préférence de 2 à 5 cN/tex. Composite d’élastomère (35) selon l’une quelconque des revendications précédentes, dans lequel le module final en extension de l’élément de renfort (45) va de 5 à 18 cN/tex et de préférence de 5 à 12 cN/tex. Composite d’élastomère (35) selon l’une quelconque des revendications précédentes, dans lequel le rapport du diamètre de l’élément de renfort (45) sur l’épaisseur du composite est strictement inférieur à 0,90, de préférence inférieur ou égal à 0,80. Composite d’élastomère (35) selon la revendication 9, dans lequel le diamètre de l’élément de renfort (45) est inférieur ou égal à 0,95 mm, de préférence inférieur ou égal à 0,80 mm, plus préférentiellement inférieur ou égal à 0,70 mm. Composite d’élastomère (35) selon la revendication 9 ou 10 dans lequel l’épaisseur du composite (35) est inférieure ou égale à 1,45 mm, de préférence, inférieure ou égale à 1,30 mm, plus préférentiellement inférieure ou égale à 1,20 mm. Pneumatique (10) comprenant une armature de frettage (17) comprenant au moins une nappe de frettage (19), caractérisé en ce que la nappe de frettage (19) comprend un composite d’élastomère (35) selon l’une quelconque des revendications précédentes.